(57)【特許請求の範囲】
【請求項１】
一種以上のビニル系水溶性単量体（Ａ）を、該単量体に対し５０〜４００質量％のアンモニア、脂肪族モノアミン及びポリアミンより選択された一種以上のアミン類とエピハロヒドリンを反応させて得られる反応物（Ｂ）と、１．０〜２０質量％の無機塩（Ｃ）を含有する水溶液中において、分散重合することによって得たカチオン性、両性、非イオン性及びアニオン性から選択された一種以上の微細粒子からなる安定な水溶性重合体分散液。
【請求項２】
前記ビニル系水溶性単量体（Ａ）が、下記一般式（１）及び／又は（２）で表わされる単量体５〜１００モル％、下記一般式（３）で表わされる単量体０〜５０モル％、水溶性非イオン性単量体０〜９５モル％からなる単量体（混合物）であることを特徴とする請求項１に記載の安定な水溶性重合体分散液。
【化１】
0005246737.tif 000014
一般式（１）
Ｒ１は水素又はメチル基、Ｒ２、Ｒ３は炭素数１〜３のアルキル基あるいはベンジル基、Ｒ４は水素、炭素数１〜３のアルキル基あるいはベンジル基であり、同種でも異種でも良い。Ａは酸素原子またはＮＨ、Ｂは炭素数２〜４のアルキレン基、Ｘ１は陰イオンをそれぞれ表わす。
【化２】
0005246737.tif 000015
一般式（２）
Ｒ５は水素又はメチル基、Ｒ６、Ｒ７は炭素数１〜３のアルキル基あるいはベンジル基、Ｘ２は陰イオンをそれぞれ表わす。
【化３】
0005246737.tif 000016
一般式（３）
Ｒ８は水素、メチル基またはカルボキシメチル基、ＱはＳＯ３、Ｃ６Ｈ４ＳＯ３、ＣＯＮＨＣ（ＣＨ３）２ＣＨ２ＳＯ３、Ｃ６Ｈ４ＣＯＯあるいはＣＯＯ、Ｒ９は水素またはＣＯＯＹ２、Ｙ１あるいはＹ２は水素または陽イオンをそれぞれ表わす。
【請求項３】
前記ビニル系水溶性単量体（Ａ）が、下記一般式（３）で表わされる単量体０〜１００モル％、水溶性非イオン性単量体０〜１００モル％からなる単量体（混合物）であることを特徴とする請求項１に記載の安定な水溶性重合体分散液。
【化３】
0005246737.tif 000017
一般式（３）
Ｒ８は水素、メチル基またはカルボキシメチル基、ＱはＳＯ３、Ｃ６Ｈ４ＳＯ３、ＣＯＮＨＣ（ＣＨ３）２ＣＨ２ＳＯ３、Ｃ６Ｈ４ＣＯＯあるいはＣＯＯ、Ｒ９は水素またはＣＯＯＹ２、Ｙ１あるいはＹ２は水素または陽イオンをそれぞれ表わす。
【請求項４】
前記無機塩が硫酸塩であることを特徴とする請求項１〜３のいずれかに記載の安定な水溶性重合体分散液。
【請求項５】
一種以上のビニル系水溶性単量体（Ａ）を、該単量体に対し５０〜４００質量％のアンモニア、脂肪族モノアミン及びポリアミンより選択された一種以上のアミン類とエピハロヒドリンを反応させて得られる反応物（Ｂ）と、１．０〜２０質量％の無機塩（Ｃ）を含有する水溶液中において、分散重合することを特徴とするカチオン性、両性、非イオン性及びアニオン性から選択された一種以上の微細粒子からなる安定な水溶性重合体分散液の製造方法。
【請求項６】
前記ビニル系水溶性単量体（Ａ）が、下記一般式（１）及び／又は（２）で表わされる単量体５〜１００モル％、下記一般式（３）で表わされる単量体０〜５０モル％、水溶性非イオン性単量体０〜９５モル％からなる単量体（混合物）であることを特徴とする請求項５に記載の安定な水溶性重合体分散液の製造方法。
【化１】
0005246737.tif 000018
一般式（１）
Ｒ１は水素又はメチル基、Ｒ２、Ｒ３は炭素数１〜３のアルキル基あるいはベンジル基、Ｒ４は水素、炭素数１〜３のアルキル基あるいはベンジル基であり、同種でも異種でも良い。Ａは酸素原子またはＮＨ、Ｂは炭素数２〜４のアルキレン基、Ｘ１は陰イオンをそれぞれ表わす。
【化２】
0005246737.tif 000019
一般式（２）
Ｒ５は水素又はメチル基、Ｒ６、Ｒ７は炭素数１〜３のアルキル基あるいはベンジル基、Ｘ２は陰イオンをそれぞれ表わす。
【化３】
0005246737.tif 000020
一般式（３）
Ｒ８は水素、メチル基またはカルボキシメチル基、ＱはＳＯ３、Ｃ６Ｈ４ＳＯ３、ＣＯＮＨＣ（ＣＨ３）２ＣＨ２ＳＯ３、Ｃ６Ｈ４ＣＯＯあるいはＣＯＯ、Ｒ９は水素またはＣＯＯＹ２、Ｙ１あるいはＹ２は水素または陽イオンをそれぞれ表わす。
【請求項７】
前記ビニル系水溶性単量体（Ａ）が、下記一般式（３）で表わされる単量体０〜１００モル％、水溶性非イオン性単量体０〜１００モル％からなる単量体（混合物）であることを特徴とする請求項５に記載の安定な水溶性重合体分散液の製造方法。
【化３】
0005246737.tif 000021
一般式（３）
Ｒ８は水素、メチル基またはカルボキシメチル基、ＱはＳＯ３、Ｃ６Ｈ４ＳＯ３、ＣＯＮＨＣ（ＣＨ３）２ＣＨ２ＳＯ３、Ｃ６Ｈ４ＣＯＯあるいはＣＯＯ、Ｒ９は水素またはＣＯＯＹ２、Ｙ１あるいはＹ２は水素または陽イオンをそれぞれ表わす。
【請求項８】
前記無機塩が硫酸塩であることを特徴とする請求項５〜７のいずれかに記載の安定な水溶性重合体分散液の製造方法。
【発明の詳細な説明】
【技術分野】
【０００１】
本発明は安定な水溶性重合体分散液に関するものであり、詳しくは水処理薬剤としての凝集剤、脱水剤あるいは製紙プロセスに用いる製紙用薬剤、また各種懸濁溶液の分散安定剤、さらに土壌改良剤などに広く使用されている、一種以上のビニル系水溶性単量体を、該単量体に対し３０〜４００質量％の脂肪族モノアミン及びポリアミンより選択された一種以上のアミン類とエピハロヒドリンまたは／およびその誘導体を反応させて得られる反応物（Ａ）と、０．２〜２０質量％の無機塩（Ｂ）を含有する溶媒中において、分散重合することによって得たカチオン性、両性、非イオン性及びアニオン性から選択された一種以上の微細粒子からなる安定な水溶性重合体分散液とその製造方法に関する。
【背景技術】
【０００２】
従来、製紙用薬剤あるいは廃水処理用の凝集剤として使用されているカチオン性水溶性重合体分散液の製造方法として、ジメチルアミノエチル（メタ）アクリレートなどを塩化ベンジルや疎水性モノハロゲン化アルキルにより四級化したカチオン性単量体を用いて共重合を行う時、該単量体の重合体あるいは共重合体を溶解しない塩水溶液中で、且つその塩水溶液に溶解可能な高分子の共存下で重合を行って、分散状態で重合体を得る製造方法が提案されている（特許文献１、特許文献２）。この方法は、使用するカチオン性単量体がジメチルアミノエチル（メタ）アクリレートなどを塩化ベンジルや疎水性モノハロゲン化アルキルにより四級化した特定の疎水性カチオン性単量体を使用しなければならない問題点を有している。また共存させる塩水溶液に溶解可能な高分子は、ジメチルアミノエチル（メタ）アクリレート類の単独重合体あるいは共重合体、またはアクリルアミドとの共重合体などを使用している。
【０００３】
ポリエチレングリコール等の高分子水溶液を分散媒とする水溶性重合体微粒子の分散液を製造する方法が開示されている（特許文献３）。上記特許公報に開示された方法を実施する場合、製紙および廃水処理薬剤としてジメチルアミノエチル（メタ）アクリレートの塩化メチル４級化物の単独重合には適用できない。また、高価で製紙用薬剤、凝集剤として効果の少ないポリエチレングリコールのような低分子量水溶性ポリマーを多量に使用するため、コストを押し上げる欠点があった。
【０００４】
また、ポリアルキレンイミン硫酸中和物及び無機塩を含有した溶媒中において分散重合し、水溶性重合体分散液を得る方法が、提案されている（特許文献４）。この方法は、ポリアルキレンイミンをポリアルキレンイミン硫酸中和物に中和する工程で生じる熱の除去に多大な手間やコストがかかるほか、ポリアルキレンイミン自体も高価である為、製品コストを押し上げる欠点があった。
【０００５】
一方、ポリアルキルアミンは、製紙用薬剤として、たとえばピッチ抑制剤として有効に使用されると提案されている（特許文献５）ほか、実際に、製紙用薬剤として濾水性向上剤や歩留向上剤として使用されている。
【０００６】
また、アルキルアミン類とエピハロヒドリン類から合成されるポリアルキルアミンの主鎖に、アニオン性モノマー、非イオン性モノマー、カチオン性モノマーから選ばれるモノマーを側鎖にグラフト重合させてなるグラフト重合体をピッチ抑制剤として使用する方法も、提案されている（特許文献６）。しかし、先に挙げた特許文献５にもあるように、ポリアルキルアミンのピッチ抑制効果は、ポリアルキルアミン中の４級アミンを有することにあり、ポリアルキルアミン置換基の炭素数が大きいと、疎水結合などの側鎖置換基に由来するピッチ抑制効果は得られるが、単位質量あたりのイオン当量値は減少し、その分添加量は増大し見かけのポリアルキルアミンのピッチ抑制効果は落ちてしまう欠点があった。
【特許文献１】特開昭６１−１２３６１０号公報
【特許文献２】特開平５−３２７２２号公報
【特許文献３】特開昭６２−５１７０号公報
【特許文献４】特開２００４−２６８６０号公報
【特許文献５】特開平１１−４３８９５号公報
【特許文献６】特開２００５−３４４２６７号公報
【発明の開示】
【発明が解決しようとする課題】
【０００７】
前記のように水溶性重合体は、製紙工程に用いる濾水性向上剤、歩留り剤、白水中の有価物回収剤等の製紙に広範囲に使用されている。また、製油工程あるいは油分を含む産業排水の油分離工程及び処理に用いる油分離剤、都市下水、屎尿、一般産業排水の生汚泥、余剰汚泥、凝集汚泥、消化汚泥あるいはこれらの混合汚泥の凝集処理、また、脱水機などで凝集脱水する際に添加する薬剤としても使用できる。すなわち本発明の目的は、そのような産業上有益な水溶性重合体を貯蔵安定性に優れ、且つ流動性がよく溶解性にすぐれ、低コストの製造原材料で容易に製造可能であり、また含有する複数の重合体成分の性能が相殺されることなく製紙プロセスに適用可能であり、また高濃度の製品形態が可能である分散液の状態でピッチ障害を抑制する薬剤を開発することである。
【課題を解決するための手段】
【０００８】
本発明者らは上記問題を解決する方法を各種検討した結果、以下のような発明に達した。すなわち請求項１の発明は、一種以上のビニル系水溶性単量体（Ａ）を、該単量体に対し５０〜４００質量％のアンモニア、脂肪族モノアミン及びポリアミンより選択された一種以上のアミン類とエピハロヒドリンを反応させて得られる反応物（Ｂ）と、１．０〜２０質量％の無機塩（Ｃ）を含有する水溶液中において、分散重合することによって得たカチオン性、両性、非イオン性及びアニオン性から選択された一種以上の微細粒子からなる安定な水溶性重合体分散液である。
【０００９】
請求項２の発明は、前記ビニル系水溶性単量体（Ａ）が、下記一般式（１）及び／又は（２）で表わされる単量体５〜１００モル％、下記一般式（３）で表わされる単量体０〜５０モル％、水溶性非イオン性単量体０〜９５モル％からなる単量体（混合物）であることを特徴とする請求項１に記載の安定な水溶性重合体分散液である。
【化１】
0005246737.tif 000002
一般式（１）
Ｒ１は水素又はメチル基、Ｒ２、Ｒ３は炭素数１〜３のアルキル基あるいはベンジル基、Ｒ４は水素、炭素数１〜３のアルキル基あるいはベンジル基であり、同種でも異種でも良い。Ａは酸素原子またはＮＨ、Ｂは炭素数２〜４のアルキレン基、Ｘ１は陰イオンをそれぞれ表わす。
【化２】
0005246737.tif 000003
一般式（２）
Ｒ５は水素又はメチル基、Ｒ６、Ｒ７は炭素数１〜３のアルキル基あるいはベンジル基、Ｘ２は陰イオンをそれぞれ表わす。
【化３】
0005246737.tif 000004
一般式（３）
Ｒ８は水素、メチル基またはカルボキシメチル基、ＱはＳＯ３、Ｃ６Ｈ４ＳＯ３、ＣＯＮＨＣ（ＣＨ３）２ＣＨ２ＳＯ３、Ｃ６Ｈ４ＣＯＯあるいはＣＯＯ、Ｒ９は水素またはＣＯＯＹ２、Ｙ１あるいはＹ２は水素または陽イオンをそれぞれ表わす。
【００１０】
請求項３の発明は、前記ビニル系水溶性単量体（Ａ）が、下記一般式（３）で表わされる単量体０〜１００モル％、水溶性非イオン性単量体０〜１００モル％からなる単量体（混合物）であることを特徴とする請求項１に記載の安定な水溶性重合体分散液である。
【化３】
0005246737.tif 000005
一般式（３）
Ｒ８は水素、メチル基またはカルボキシメチル基、ＱはＳＯ３、Ｃ６Ｈ４ＳＯ３、ＣＯＮＨＣ（ＣＨ３）２ＣＨ２ＳＯ３、Ｃ６Ｈ４ＣＯＯあるいはＣＯＯ、Ｒ９は水素またはＣＯＯＹ２、Ｙ１あるいはＹ２は水素または陽イオンをそれぞれ表わす。
【００１１】
請求項４の発明は、前記無機塩が硫酸塩であることを特徴とする請求項１〜３のいずれかに記載の安定な水溶性重合体分散液である。
【００１２】
請求項５の発明は、一種以上のビニル系水溶性単量体（Ａ）を、該単量体に対し５０〜４００質量％のアンモニア、脂肪族モノアミン及びポリアミンより選択された一種以上のアミン類とエピハロヒドリンを反応させて得られる反応物（Ｂ）と、１．０〜２０質量％の無機塩（Ｃ）を含有する水溶液中において、分散重合することを特徴とするカチオン性、両性、非イオン性及びアニオン性から選択された一種以上の微細粒子からなる安定な水溶性重合体分散液の製造方法である。
【００１３】
請求項６の発明は、前記ビニル系水溶性単量体（Ａ）が、下記一般式（１）及び／又は（２）で表わされる単量体５〜１００モル％、下記一般式（３）で表わされる単量体０〜５０モル％、水溶性非イオン性単量体０〜９５モル％からなる単量体（混合物）であることを特徴とする請求項５に記載の安定な水溶性重合体分散液の製造方法である。
【化１】
0005246737.tif 000006
一般式（１）
Ｒ１は水素又はメチル基、Ｒ２、Ｒ３は炭素数１〜３のアルキル基あるいはベンジル基、Ｒ４は水素、炭素数１〜３のアルキル基あるいはベンジル基であり、同種でも異種でも良い。Ａは酸素原子またはＮＨ、Ｂは炭素数２〜４のアルキレン基、Ｘ１は陰イオンをそれぞれ表わす。
【化２】
0005246737.tif 000007
一般式（２）
Ｒ５は水素又はメチル基、Ｒ６、Ｒ７は炭素数１〜３のアルキル基あるいはベンジル基、Ｘ２は陰イオンをそれぞれ表わす。
【化３】
0005246737.tif 000008
一般式（３）
Ｒ８は水素、メチル基またはカルボキシメチル基、ＱはＳＯ３、Ｃ６Ｈ４ＳＯ３、ＣＯＮＨＣ（ＣＨ３）２ＣＨ２ＳＯ３、Ｃ６Ｈ４ＣＯＯあるいはＣＯＯ、Ｒ９は水素またはＣＯＯＹ２、Ｙ１あるいはＹ２は水素または陽イオンをそれぞれ表わす。
【００１４】
請求項７の発明は、前記ビニル系水溶性単量体（Ａ）が、下記一般式（３）で表わされる単量体０〜１００モル％、水溶性非イオン性単量体０〜１００モル％からなる単量体（混合物）であることを特徴とする請求項５に記載の安定な水溶性重合体分散液の製造方法である。
【化３】
0005246737.tif 000009
一般式（３）
Ｒ８は水素、メチル基またはカルボキシメチル基、ＱはＳＯ３、Ｃ６Ｈ４ＳＯ３、ＣＯＮＨＣ（ＣＨ３）２ＣＨ２ＳＯ３、Ｃ６Ｈ４ＣＯＯあるいはＣＯＯ、Ｒ９は水素またはＣＯＯＹ２、Ｙ１あるいはＹ２は水素または陽イオンをそれぞれ表わす。
【００１５】
請求項８の発明は、前記無機塩が硫酸塩であることを特徴とする請求項５〜７のいずれかに記載の安定な水溶性重合体分散液の製造方法である。
【発明の効果】
【００１６】
本発明の安定な水溶性重合体分散液は、一種以上のビニル系水溶性単量体を、該単量体に対し５０〜４００質量％のアンモニア、脂肪族モノアミン及びポリアミンより選択された一種以上のアミン類とエピハロヒドリンまたは／およびその誘導体を反応させて得られる反応物（Ａ）と、１．０〜２０質量％の無機塩（Ｂ）を含有する溶媒中において、分散重合することによって製造することが可能であり、モノマーを選択することによりイオン性は、カチオン性、両性、非イオン性及びアニオン性の中から任意のものを得ることができる。また前記無機塩が硫酸塩であることが好ましい。
【発明を実施するための最良の形態】
【００１７】
本発明の特徴は、製紙用薬剤として有用な、アミン類とエピハロヒロリンを反応させて得た重縮合物と、少量の無機塩類を共存させた分散媒中において、単量体を添加し攪拌下、分散重合することにより水溶性重合体微粒子からなる分散液を製造できる。
【００１８】
下記一般式（１）あるいは（２）で表される単量体を、アミン類とエピハロヒロリンを反応させて得た重縮合物と無機塩類とからなる分散媒中において、重合すると分散状態の重合系が発現し、水溶性重合体微粒子からなる分散液として製造することが出来る。
【化１】
0005246737.tif 000010
一般式（１）
【化２】
0005246737.tif 000011
一般式（２）
【００１９】
すなわち具体的には、一種以上のビニル系水溶性単量体を、該単量体に対し３０〜４００質量％の脂肪族モノアミン及びポリアミンより選択された一種以上のアミン類とエピハロヒドリンまたは／およびその誘導体を反応させて得られる反応物を主体として、無機塩類を少量共存させた分散媒中で分散重合することを特徴とする。初めにアミン類とエピハロヒドリンとの反応物に関して説明する。
【００２０】
本発明で使用するアミン類とエピハロヒドリンとの反応物の製法や重合度について特に制約はないが、例えば、アンモニアや脂肪族アルキルモノアミンとエピハロヒドリンから合成されるものや、脂肪族ポリアミンやアルキレンジアミンとエピハロヒドリンとから合成されるものがあげられる。アルキルモノアミンの例としては、モノメチルアミン、モノエチルアミン、ジメチルアミン、ジエチルアミン、トリメチルアミン、トリエチルアミン、ｎ−ブチルアミンあるいはイソブチルアミンなどである。またアルキレンジアミンあるいはポリアミンの例としては、ジメチルアミノエチルアミン、ジメチルアミノプロピルアミン、エチレンジアミン、ジエチレントリアミン、トリエチレンテトラミン、ペンタエチレンヘキサミン、ヘキサメチレンジアミンなどである。実用的には、ジメチルアミンとエピクロロヒドリンから合成されるものや、アミノエチル-メチルアミンとエピクロロヒドリンから合成されるものがあげられる。またエピハロヒドリは、エピクロロヒドリンやエピブロモヒドリンなどである。
【００２１】
実際の合成法としては、アンモニア、モノアミン類の第１級アミン、第２級アミン、第３級アミンから選択された１種以上のアミン類にエピハロヒドリンを滴下して反応することができる。反応の仕込み例は、エピハロヒドリンを反応器に仕込み、アンモニア、第１級アミン、第２級アミン、第３級アミンから選択された１種以上のアミン類を滴下し反応することなどが考えられる。またこの反応物にポリアミンを添加し、前記反応物の末端反応部位と反応させ分子量を増大させることも出来る。またはじめからモノアミン類とポリアミン類を混合させておき、エピハロヒドリンと反応させることもできる。この時、反応を二段階にするならアミン類の当量値に対しエピハロヒドリを１から１．５倍に設定し、反応を一段階で終了するならアミン類の当量値に対しエピハロヒドリを０．８０から１．０倍以下に設定するなど工夫が必要である。
【００２２】
上記の反応によって生成した重縮合物の分子量は、重量平均分子量として１０００〜１００，０００であり、好ましくは３０００〜５０，０００である。また溶液の粘性としては５０質量％、２５℃において５０〜１０，０００ｍＰａ・ｓであり、好ましくは１００〜５，０００ｍＰａ・ｓである。
【００２３】
また本発明においては無機塩類を共存させることが特徴である。すなわち重合時、使用する塩としては、ハロゲン化アルカリ金属塩や、硫酸塩、燐酸塩などである。具体的には、塩化ナトリウム、塩化カリウム、臭化ナトリウム、塩化アンモニウム、臭化カリウム、臭化アンモニウム、硫酸アンモニウム、硫酸ナトリウム、硫酸マグネシウム、硫酸アルミニウム、燐酸水素アンモニウム、燐酸水素ナトリウム、燐酸水素カリウム等を例示することができるが、硫酸塩が特に好ましい。また、これらの塩を液中濃度として１．０質量％〜２０質量％として用いることが好ましく、さらに好ましくは３．０質量％〜１５質量％である。
【００２４】
また、本発明の水溶性重合体分散液は、無機塩類、特に好ましくは硫酸塩を共存させることにより分散媒と単量体との相分離が促進され、分散重合が進行しやすく、生成した水溶性重合体分散液の流動性も良好になる。しかし本発明は、本質的に塩水溶液中の分散重合ではなく、互いに混和しない高分子物質同士の混合分散液である。従って塩濃度を２０質量％より高くしても見かけ粘度が低下するなどの現象はみられない。返って分散液の流動性が低下する場合もあるので注意を要する。
【００２５】
以下、具体的に製造法を説明する。初めに脂肪族モノアミン及びポリアミンより選択された一種以上のアミン類とエピハロヒドリンまたは／およびその誘導体を反応させて得られる反応物、無機塩、単量体を加え、必要に応じ、連鎖移動性の化合物を混合する。単量体濃度としては、１０〜４０質量％であり、好ましくは１５〜３０質量％である。アミン類とエピハロヒドリンとの反応物の単量体に対する添加量は、５０〜４００質量％であるが、好ましくは７０〜３００質量％、さらに好ましくは１００〜２００質量％である。また、無機塩を全量に対し１．０質量％〜２０質量％となるよう溶解する。
【００２６】
その後、窒素雰囲気下にて、重合開始剤、例えば２、２−アゾビス（アミジノプロパン）二塩化水素化物または２、２−アゾビス〔２−（５−メチル−２−イミダゾリン−２−イル）プロパン〕二塩化水素化物のような水溶性アゾ系重合開始剤、あるいは過硫酸アンモニウムおよび亜硫酸水素ナトリウム併用のような水溶性レドックス系重合開始剤を添加し、撹拌下ラジカル重合を行う。重合の反応温度は０〜１００℃の範囲で重合開始剤の性質に応じて任意に選ぶ事ができるが、好ましくは１０〜６０℃であり、更に好ましくは２０〜５０℃である。
【００２７】
分子量調節のため通常のラジカル重合に用いられるようなイソプロピルアルコールやメルカプタン等の連鎖移動剤を添加することも任意に選択することができる。重合体微細粒子の分散安定化の為、撹拌を行う必要がり、撹拌速度の上限は無く、任意の撹拌条件を選ぶことができる。
【００２８】
次にイオン性水溶性重合体を製造する場合に使用する単量体について説明する。カチオン性水溶性重合体を製造する場合には、カチオン性単量体の一種以上を使用し、また非イオン性単量体との共重合をすることもできる。カチオン性単量体の例としては、一般式（１）で表される（メタ）アクリル酸ジメチルアミノエチルやジメチルアミノプロピル（メタ）アクリルアミド、メチルジアリルアミンなどの重合体や共重合体が上げられ、四級アンモニウム基含重合体の例は、前記三級アミノ含有単量体の塩化メチルや塩化ベンジルによる四級化物である（メタ）アクリロイルオキシエチルトリメチルアンモニウム塩化物、（メタ）アクリロイルオキシ２−ヒドロキシプロピルトリメチルアンモニウム塩化物、（メタ）アクリロイルアミノプロピルトリメチルアンモニウム塩化物、（メタ）アクリロイルオキシエチルジメチルベンジルアンモニウム塩化物、（メタ）アクリロイルオキシ２−ヒドロキシプロピルジメチルベンジルアンモニウム塩化物、（メタ）アクリロイルアミノプロピルジメチルベンジルアンモニウム塩化物などである。また、一般式（２）で表されるジメチルジアリルアンモニウム系単量も使用可能であり、その例としてジメチルジアリルアンモニウム塩化物、ジアリルメチルベンジルアンモニウム塩化物などである。
【００２９】
非イオン性単量体の例としては、（メタ）アクリルアミド、Ｎ，Ｎ−ジメチルアクリルアミド、酢酸ビニル、アクリロニトリル、アクリル酸メチル、（メタ）アクリル酸２−ヒドロキシエチル、ジアセトンアクリルアミド、Ｎ−ビニルピロリドン、Ｎ−ビニルホルムアミド、Ｎ−ビニルアセトアミドアクリロイルモルホリン、アクリロイルピペラジンなどがあげられる。
【００３０】
両性水溶性重合体を製造する場合には、前記カチオン性と非イオン性単量体に加えて、さらに一般式（３）で表されるアニオン性単量体を共重合する。その例としては、スルホン基でもカルボキシル基でもさしつかいなく、両方を併用しても良い。スルホン基含有単量体の例は、ビニルスルホン酸、ビニルベンゼンスルホン酸あるいは２−アクリルアミド２−メチルプロパンスルホン酸などである。またカルボキシル基含有単量体の例は、メタクリル酸、アクリル酸、イタコン酸、マレイン酸あるいはｐ−カルボキシスチレンなどである。
【００３１】
アニオン性水溶性重合体を製造する場合には、前記一般式（３）で表されるアニオン性単量体の一種以上の共重合、あるいは前記アニオン性単量体と水溶性非イオン性単量体との共重合によって製造する。アニオン性単量体と水溶性非イオン性単量体の例としては、前記のようなものを使用する。
【００３２】
さらに非イオン性水溶性重合体を製造する場合には、前記非イオン性単量体の一種以上を使用する。特に好ましい水溶性非イオン性単量体としては、アクリルアミドである。
【００３３】
本発明の定な水溶性重合体分散液は、製紙工業における添加剤、水処理における凝集沈殿処理剤、汚泥脱水剤などに使用できる。
【００３４】
以下に、実施例によって本発明をさらに具体的に説明する。ただし、本発明は以下の実施例に制約されるものではない。
【実施例１】
【００３５】
温度計、攪拌機、滴下漏斗を備えた４つ口のセパラブルフラスコに、エピクロロヒドリン１４６．６ｇとイオン交換水２９．６ｇを仕込み、ジメチルアミンの５０重量％水溶液１２３．８ｇを４０〜４５℃で２時間かけて滴下し、滴下終了後４５℃で１時間反応後、イオン交換水１４７．０ｇを加え反応物の濃度として５０質量％とした。この反応物の２５℃の粘度は、１１５０ｍＰａ・ｓであった。
【００３６】
次に攪拌機、窒素曝気管および温度制御装置を備えた反応器に上記（ジメチルアミン／エピクロロヒドリン）反応物の５０質量％水溶液１８０ｇに、硫酸アンモニウム１２g、メタクロイルオキシエチルトリメチルアンモニウムクロリド８０％水溶液７５．０g、メタリルスルホン酸ナトリウム１．２ｇ、イオン交換水３１．８gを仕込み混合した。窒素で置換しながら、２，２アゾビス（Ｎ，Ｎ−ジメチレンイソブチルアミジン）ジハイドロクロライド水溶液を重合開始剤として対モノマーあたり重量で４００ｐｐｍ添加する（２％水溶液で１．２g）。撹拌下３６℃で１８時間重合した。その結果、粒径１〜５０μｍの微粒子の重合体分散液が得られた（試料−１）。得られた重合体分散液は、単量体濃度２０質量％、（ジメチルアミン／エピクロロヒドリン）反応物濃度３０質量％であり、Ｂ型粘度計により分散液粘度（２５℃）を測定した。また分散液をアセトンに投入し、重合によって生成した単量体の重合物を抽出し、６０℃で３日間乾燥した後、再溶解し、静的光散乱法による分子量測定器（大塚電子製ＤＬＳ−７０００）によって重量平均分子量を測定した。これらの結果を表１に示す。
【実施例２】
【００３７】
攪拌機、窒素曝気管および温度制御装置を備えた反応器に（ジメチルアミン／エピクロロヒドリン）反応物の５０％水溶液１８０ｇに、硫酸アンモニウム１２g、ジアリルジメチルアンモニウムクロリド８０％水溶液４５．６g、メタリルスルホン酸ナトリウム１．２ｇ、イオン交換水１．７gを仕込み混合した。窒素で置換しながら、２，２アゾビス（Ｎ，Ｎ−ジメチレンイソブチルアミジン）ジハイドロクロライド水溶液を重合開始剤として対モノマーあたり重量で６０００ｐｐｍ添加する（１０％水溶液で３．６g）。この混合物へ、アクリルアミド５０％ 水溶液５９．５ｇを５時間かけて滴下混合する。反応温度は、終始５０℃で、滴下混合終了後１５時間重合した。その結果、粒径１〜５０μｍの微粒子の重合体分散液が得られた（試料−２）。その後、実施例１と同様にＢ型粘度計により分散液粘度（２５℃）と重量平均分子量を測定した。これらの結果を表１に示す。
【実施例３】
【００３８】
実施例１と同様の操作により、表１に示す単量体組成の重合体分散液を合成した。これらの結果を表１に示す。
【００３９】
（表１）
0005246737.tif 000012
ＤＭＣ：メタクロルオキシエチルトリメチルアンモニウムクロリド
ＤＭＱ：アクロルオキシエチルトリメチルアンモニウムクロリド、ＡＡＣ：アクリル酸、ＡＡＭ：アクリルアミド、ＤＤ：ジメチルジアリルアンモニウムクロリド、分散液粘度（２５℃）；ｍＰａ・ｓ、塩濃度；分散液中質量％、分散媒比率；対単量体質量比、単量体濃度；質量％
【実施例４】
【００４０】
実施例１と同様の操作により、表１に示す単量体組成を用いて、硫酸アンモニウム濃度を変化させた処方、無機種類を変化させた処方、単量体に対するアミン／エピクロロヒドリン反応物の比率を変化させた処方により、重合体分散液を合成した。実施例１と同様にＢ型粘度計により分散液粘度（２５℃）と重量平均分子量を測定した。これらの結果を表２に示す。
【００４１】
（比較試験）実施例１と同様の操作により、表１に示す単量体組成を用いて、無機種類を添加しない処方、無機種類濃度を１質量％より減少させた処方、単量体に対するアミン／エピクロロヒドリン反応物の比率を低下させた処方により重合体分散液を合成した。これらの結果を表２に示す。
【００４２】
（表２）
0005246737.tif 000013
ＤＭＣ：メタクロルオキシエチルトリメチルアンモニウムクロリド
ＤＭＱ：アクロルオキシエチルトリメチルアンモニウムクロリド、ＡＡＣ：アクリル酸、ＡＡＭ：アクリルアミド、ＤＤ：ジメチルジアリルアンモニウムクロリド、１）塩化ナトリウム、２）硫酸ナトリウム、３）燐酸ナトリウム
分散液粘度；ｍＰａ・ｓ、塩濃度；分散液中質量％、分散媒比率；対単量体質量比、単量体濃度；質量％